(57)【特許請求の範囲】
【請求項１】
サブミクロン以下の銀核の周囲に有機被覆層を形成した複合ナノ金属粒子と、銅粒子からなる金属フィラーと、前記有機被覆層が熱分解する熱分解温度域で前記熱分解に寄与する酸素を供給する酸素供給源とを少なくとも含み、前記酸素供給源が前記銅粒子の表面に形成された表面酸化層からなることを特徴とする酸素供給源含有複合ナノ金属ペースト。
【請求項２】
前記酸素供給源に含まれる酸素成分の質量が前記複合ナノ金属粒子１００ｍａｓｓ％に対して０．０２ｍａｓｓ％〜２ｍａｓｓ％の範囲にある請求項１に記載の酸素供給源含有複合ナノ金属ペースト。
【請求項３】
前記酸素供給源は、１６０℃〜３００℃の範囲内で酸素を供給する請求項１又は２に記載の酸素供給源含有複合ナノ金属ペースト。
【請求項４】
前記有機被覆層は、アルコール、アルコール誘導体及びカルボン酸から選択される１種又は２種以上からなる請求項１、２又は３に記載の酸素供給源含有複合ナノ金属ペースト。
【請求項５】
請求項１〜４のいずれかに記載の酸素供給源含有複合ナノ金属ペーストを用いた接合方法において、前記有機被覆層の熱分解温度域以上の焼成温度を設定し、前記焼成温度まで加熱する接合工程を有し、前記接合工程中に前記熱分解温度域内の温度に至るタイミングで設定圧力を印加して加圧することを特徴とする接合方法。
【発明の詳細な説明】
【技術分野】
【０００１】
本発明は、ナノ金属粒子を含むナノ金属ペーストに関し、更に詳細には、金属核の周囲に有機物からなる有機被覆層を形成した複合ナノ金属粒子を含む複合ナノ金属ペーストに関する。
【背景技術】
【０００２】
接合用又は金属パターン形成用の金属ペーストとして、１００ｎｍ以下の金属核の周囲に種々の有機物からなる有機被覆層を形成した複合ナノ金属粒子を含有する複合ナノ金属ペーストの開発が行われている。例えば、前記複合ナノ金属粒子として、特開平１０−１８３２０７号（特許文献１）の実施例１には、金属銀のコアの周りにステアリン酸基の有機被覆層を有する超微粒子が記載されている。本発明者は、国際公開第ＷＯ２００９／０９０８４６号公報（特許文献２）において、銀核の周囲にアルコール分子やアルコール誘導体等の有機被覆層が形成された複合ナノ銀粒子を開示している。更に、特許文献１や特許文献２では、上述の複合ナノ金属粒子を金属ペーストに用いることが記載されている。１００ｎｍ以下のナノ金属粒子は表面の比率が大きく、不安定であるため、安定に存在するためには、上述のように、有機被覆層の保護層が必要とされている。【０００３】
１００ｎｍ以下のナノ金属粒子は、粒子サイズが小さくなると融点が降下し、前記複合ナノ金属粒子を含む金属ペーストは、比較的低温で焼結させることができることから、より高い接合強度で電気伝導度の良い複合ナノ金属ペーストの開発が期待されている。
しかしながら、金属粒子の有機被覆層や溶剤などを含む金属ペーストを加熱焼結させたとき、焼成後の接合強度や電気伝導度は、ペーストに含有される金属成分と有機成分の比率に依存し、焼結温度でより効率的に被覆有機成分を熱分解して放出させることが求められる。【０００４】
特許第３６３０９２０号公報（特許文献３）には、有機溶剤中に金属微粒子を分散させた金属ペーストを減圧下のオゾン雰囲気で仮焼成して、前記有機溶媒を分解除去した後、本焼成する金属ペーストの焼成方法が記載されている。即ち、金属ペーストに含まれる有機物を熱分解するためには、外部から所定量に調整された酸素成分を供給することが記載されている。同様に、特許第３６３０５５２号公報（特許文献４）には、有機溶剤中に金属微粒子を分散させた金属ペーストを減圧下で、且つ酸素ラジカルが存在する状態下で仮焼成し、還元性雰囲気中で本焼成する金属ペーストの焼成方法が記載されている。【０００５】
特開平１１−１６９４７４号公報（特許文献５）の請求項１には、「金微粉末と、ペースト調整用樹脂及びビヒクル、ならびに酸素を放出する性質を有する酸化物を含むことを特徴とする窒素雰囲気下で焼成可能な厚膜金ペースト」が記載され、同文献の請求項９や段落［００１８］には、厚膜金ペーストが窒素雰囲気下５００〜１０００℃で焼成されることが記載されている。更に、特許文献５の段落［００１７］には、「窒素雰囲気下での高温に曝されると分解し、酸素を放出する様な酸化物を少量添加することで、放出された酸素が樹脂成分の酸化を助け円滑な燃焼が起こることを発見した」ことが記載されている。特許文献５の段落［００１４］には、前記厚膜金ペーストがエチルセルロース等のペースト調整用樹脂を含み、「６００℃以上の高温に曝されることで、少量なら消失することが確認された」ことが記載されている。即ち、特許文献５に記載される厚膜金ペーストでは、窒素雰囲気下６００℃以上で焼成することにより、酸化物から放出された酸素を用い、ペースト調整用樹脂成分の酸化を助けて燃焼を促すことが記載されている。【０００６】
有機被覆層が形成された複合ナノ金属粒子における有機被覆層脱離・分解過程については、本願発明者が共著者の１人として含まれるM．Maruyama，et al，“Silver nanosintering: a lead-free alternative to soldering”Appl．Phys．A 93 (2008) 467-470（非特許文献１）に記載されている。非特許文献１において、不活性ガス中の焼成では、複合ナノ金属粒子における有機被覆層の消失が、熱分解における酸化過程ではなく、熱エネルギーによる結合状態からの離脱過程であることが記載されている。複合ナノ金属粒子における有機被覆層の離脱過程は、不活性ガス中において、大気中焼成に比較し、高温領域まで緩慢に持続し、有機物が完全に離脱する温度閾値が通常７０℃以上高温側に移動する。
【先行技術文献】
【特許文献】
【０００７】
【特許文献１】特開平１０−１８３２０７号公報
【特許文献２】国際公開第ＷＯ２００９／０９０８４６号公報
【特許文献３】特許第３６３０９２０号公報
【特許文献４】特許第３６９０５５２号公報
【特許文献５】特開平１１−３６１７号公報
【非特許文献】
【０００８】
【非特許文献１】M．Maruyama，et al，“Silver nanosintering: a lead-free alternative to soldering”Appl．Phys．A 93 (2008) 467-470
【発明の概要】
【発明が解決しようとする課題】
【０００９】
特許文献１及び特許文献２に記載される複合金属ナノ粒子は、金属核の周囲に有機物からなる有機被覆層が形成されているため、複合ナノ金属粒子を含む従来の複合ナノ金属ペーストは、ペースト構成上の有機成分に加えて被覆による有機成分を含むことが不可避である。また、有機被覆層をより効率的に熱分解し、放出することが要求される。特に、接合用金属ペーストにおいて、被接合材間に塗布されて焼成されるケースでは、有機被覆層の効率的な除去がさらに重要となる。
したがって、溶剤等の有機物成分をさらに含有し、有機被覆層が所定以上の分解温度で熱分解すると共に、金属核同士が凝集又は焼結することから、複合ナノ金属ペースト中の有機物成分を高効率に除去することが困難であり、接合面積が増大するほど接合強度や電気伝導度の低下の要因となっていた。【００１０】
特許文献３及び特許文献４に記載されるように、複合ナノ金属ペーストを用いた接合では、オゾンや酸素ラジカルの雰囲気下においても雰囲気との接触面積が小さいため、効率的に有機物成分を除去することが困難であった。更に、複合ナノ金属ペーストをオゾンや酸素ラジカルの雰囲気下におくことは、複合ナノ金属ペーストの焼結過程におけるランニングコストを増大させる。特に、複合ナノ金属粒子の有機被覆層は、金属核の周囲に形成されているため、外部からオゾンや酸素ラジカルを供給しても、有機被覆層の熱分解に寄与することは極めて困難である。特に、特許文献３及び特許文献４に記載されるような方法を、半導体素子などにおける電極形成の有効な接合方法にはできなかった。【００１１】
特許文献５には、窒素雰囲気下５００〜１０００℃で焼成される厚膜金ペーストがエチルセルロース等のペースト調整用樹脂と共に、このペースト調整用樹脂の燃焼に用いられる酸素を放出する酸化物を含むことが記載されている。しかしながら、特許文献５に記載される実施例では、窒素雰囲気下における焼成が６００℃以上であり、酸化物が放出する酸素は、ペースト調整用樹脂の燃焼に寄与していた。即ち、有機被覆層を有する複合ナノ金属粒子を含有する複合ナノ金属ペーストを用いた接合において、十分に酸素が供給されない状態下で、且つ、比較的低温で焼成される場合に、有機被覆層の熱分解を促進する手段を開示するものではなかった。複合ナノ金属粒子は、５００℃未満の比較的低温化で焼成可能であることを特徴としており、低温焼成で効率的に有機被覆層を熱分解する方法が求められていた。【００１２】
更に、非特許文献１において、不活性ガス中の焼成では、複合ナノ金属粒子における有機被覆層の消失が、熱分解における酸化過程ではなく、熱エネルギーによる結合状態からの離脱過程であることが記載されている。酸化が好ましくない銅電極フレームを含む半導体接合工程などでは、通常、不活性ガス中で接合が行われる。不活性ガス中で接合用ペーストに有機被覆層を有する複合ナノ金属ペーストを用いると、大気中熱処理工程より高い温度での処理が必要なだけでなく、有機被覆層の熱離脱過程で発生する活性反応基を有する離脱物が、電極材の表面で再反応・結合を引き起こし、電極表面を汚染するという問題も生じていた。特に、加圧接合を行う際は、短時間に多量の活性反応基を有する離脱物が発生するので一層問題となっていた。【００１３】
従って、本発明は、接合目的で使用する時や不活性ガス中などでの焼成において、複合ナノ金属粒子の有機被覆層をより高効率に熱分解して除去することができ、複合ナノ金属ペーストの接合強度や電気伝導度を向上させることを目的とする。
【課題を解決するための手段】
【００１４】
本発明は上記課題を解決するために完成されたものであり、本発明の第１の形態は、サブミクロン以下の銀核の周囲に有機被覆層を形成した複合ナノ金属粒子と、前記有機被覆層が熱分解する熱分解温度域で前記熱分解に寄与する酸素を供給する酸素供給源とを少なくとも含み、前記酸素供給源が酸素含有金属化合物からなり、前記酸素供給源に含まれる酸素成分の質量が前記複合ナノ金属粒子１００ｍａｓｓ％に対して０．０１ｍａｓｓ％〜２ｍａｓｓ％の範囲にある酸素供給源含有複合ナノ金属ペーストであり、本発明の第２の形態は、前記酸素供給源が前記銅粒子の表面に形成された表面酸化層からなり、前記酸素供給源に含まれる酸素成分の質量が前記複合ナノ金属粒子１００ｍａｓｓ％に対して０．０２ｍａｓｓ％〜２ｍａｓｓ％の範囲にある酸素供給源含有複合ナノ金属ペーストである。更に、本発明に係る酸素供給源含有複合ナノ金属ペーストを用いた接合方法として、有機被覆層の熱分解温度域以上の焼成温度を設定し、焼成温度まで加熱する接合工程に於いて、熱分解温度域内の温度に至るタイミングで、設定圧力を印加する接合方法があり、この方法は、設定圧力をより最適なタイミングで印加する加圧最適タイミングによって強固で確実な接合状態を得る接合方法である。
【発明の効果】
【００１５】
本発明の第１の形態によれば、サブミクロン以下の銀核の周囲に有機被覆層を形成した複合ナノ金属粒子と、前記有機被覆層が熱分解する熱分解温度域で前記熱分解に寄与する酸素を供給する酸素供給源とを少なくとも含むから、熱分解温度域において前記有機被覆層を高効率に熱分解して除去することができる。即ち、前記有機被覆層を形成する有機物を熱分解するとき、積極的に酸素を供給することにより、前記有機物を酸化燃焼させて放出除去することができる。前記酸素供給源が酸素含有金属化合物からなり、前記熱分解を好適に行い、且つ過剰な酸素が放出されないため、前記酸素供給源に含まれる酸素成分の質量が前記複合ナノ金属粒子１００ｍａｓｓ％に対して０．０１ｍａｓｓ％〜２ｍａｓｓ％の範囲に設定される。従って、接合用複合ナノ金属ペーストにおける金属成分の好適な比率を保持することができる。換言すれば、複合ナノ金属ペーストを焼成して形成される接合材や不活性ガス雰囲気下で焼成される電極パターン等に含まれる金属成分の最適比率を保持し、また、導電性樹脂等からなる他の成分を追加することなく、焼成することができる。前記酸素含有金属化合物は、酸素を供給し、前記有機被覆層の熱分解に寄与した後、金属となり、複合ナノ金属ペースト中の金属成分として寄与することができ、高強度で高い電気伝導性を有することができる。特に、設定温度以上の焼成条件下では、有機物や酸化物が残存することはない。被接合材間の接合に複合ナノ金属ペーストが用いられる場合、その雰囲気の酸素が焼成に利用されることは殆どなく、前記酸素供給源が複合ナノ金属ペースト中に含有されることにより、前記有機被覆層をより効率的に熱分解することができる。【００１６】
また、本発明の第１の形態によれば、不活性ガス中で焼成される場合においても、前記酸素供給源が複合ナノ金属ペースト中に含有されるから、前記酸素含有金属化合物から酸素が供給されることにより前記有機被覆層がより効率的に熱分解され、更に、金属成分が好適な比率で残存し、焼成後の接合材に高い電気伝導性を付与することができ、酸素供給源である酸素供給金属化合物が接合部の骨材となり接合部を形成するので、前記複合ナノ金属粒子等のナノ粒子のみからなる従来のナノ金属ペーストと比較して接合強度が向上する。
従って、本発明の第１の形態によれば、前記酸素供給源が前記酸素含有金属化合物からなることにより、前記複合ナノ金属ペーストは、その焼結時に前記複合ナノ金属粒子と前記酸素含有金属化合物の金属成分が加算される結果となり、接合部の金属成分の高い含有量によって、強固な接合強度や良好な電気伝導性を実現させることができる。更に、金属成分として、複合ナノ金属粒子と酸素含有金属化合物に加えて、銀粒子及び／又は銅粒子等からなる金属フィラーを含有させても良く、サブミクロンから数十μｍ程度の金属フィラー粒子を含有することができ、より具体的には、０．１μｍ〜１００μｍが好ましく、０．１μｍ〜１０μｍがより好ましい。【００１７】
本発明の第２の形態によれば、サブミクロン以下の銀核の周囲に有機被覆層を形成した複合ナノ金属粒子と、銅粒子からなる金属フィラーと、前記有機被覆層が熱分解する熱分解温度域で前記熱分解に寄与する酸素を供給する酸素供給源とを少なくとも含み、前記酸素供給源が前記銅粒子の表面に形成された表面酸化層であるから、前記表面酸化層から酸素を放出した銅粒子は、表面酸化量が極めて少ない又は殆ど無い、好適な銅フィラーとして機能することができ、且つ、放出された酸素によって前記有機被覆層を高効率に熱分解することができる。更に、前記熱分解を好適に行い、且つ過剰な酸素が放出されないため、前記酸素供給源に含まれる酸素成分の質量が前記複合ナノ金属粒子１００ｍａｓｓ％に対して０．０２ｍａｓｓ％〜２ｍａｓｓ％に設定される。即ち、前記表面酸化層から酸素が好ましい範囲で放出され、複合ナノ金属ペーストにおける金属成分の好適な比率を保持することができる。即ち、前記表面酸化層から酸素が放出された銅粒子は、銅フィラー成分として焼成後の接合材を形成することができる。【００１８】
本発明の第３の形態によれば、前記酸素供給源は、１６０℃〜３００℃の範囲内で酸素を供給するから、前記酸素供給源が前記熱分解に寄与する酸素を高効率に供給することができる。更に、前記酸素供給源含有複合ナノ金属ペーストが粘性付与剤を含むとき、前記酸素供給源は、例えば、１〜５℃／ｍｉｎの範囲で温度を上昇させる大気中の熱重量測定（ＴＧ）条件に於いて、前記粘性付与剤の含有質量比が殆ど消失する粘性付与剤消失温度以上で酸素を供給することが好ましい。即ち、本発明に係る接合用複合ナノ金属ペーストに含まれる前記粘性付与剤の含有質量比が大気中の熱重量測定（ＴＧ）で殆ど消失する温度を「粘性付与剤消失温度」と定義しており、粘性付与剤消失温度以上では、前記酸素供給源から放出される酸素をより高効率に前記有機被覆層の熱分解に寄与させることができる。前記粘性付与剤消失温度は、前記有機被覆層の熱分解温度よりも低いことが必要であり、前記有機被覆層が１６０℃以上で熱分解する場合は、１６０℃以下が好ましく、１５０℃以下であることがより好ましい。
粘性付与剤としては、イソボルニルシクロヘキサノール等を用いることができ、さらに粘度調整溶剤を添加する場合には、アルコール等を用いることができる。粘性付与剤及と共に粘度調整溶剤を添加することにより、粘度は、１Ｐａ・ｓ〜５００Ｐａ・ｓの範囲に調整し、使用することが可能である。例えば、接合用のペーストでは、５０Ｐａ・ｓ〜２００Ｐａ・ｓ程度が好ましい。【００１９】
本発明の第４の形態によれば、前記有機被覆層が、アルコール、アルコール誘導体及びカルボン酸から選択される１種又は２種以上からなるから、比較的簡単に複合ナノ金属粒子を製造することができ、酸素供給源含有複合ナノ金属ペーストの製造効率を向上させることができる。例えば、特許文献２には、アルコールと金属化合物を反応させて得られた複合ナノ金属粒子が記載されており、特に還元剤等を必要としていない。また、カルボン酸は、アルコール誘導体から生成され、有機被覆層を形成することができる。また、前記有機被覆層の炭素数は、原材料として用いられるアルコール等の有機物分子を形成する炭素数に依存し、炭素数１〜１２から選択することかできる。よって、前記複合ナノ金属粒子の金属核の周囲に形成される有機物の炭素数を調整することができる。前記有機被覆層は、有機物の炭素数が大きくなると、熱分解温度が上昇する傾向にあり、前記酸素供給源の酸素供給温度域に応じて熱分解温度を調整すれば、焼成過程において、より高効率に前記有機被覆層を熱分解することができる。更に、１つの金属核に炭素数が異なる２種以上の有機物が有機被覆層として形成されている場合、完全に熱分解するまでの温度領域が拡がり、酸素供給温度域に応じて比較的緩慢に金属核や酸素含有金属化合物の金属成分を焼結させることが可能である。【００２０】
本発明の第５の形態によれば、前記酸素含有金属化合物が炭酸銀、過酸化銀及び亜酸化銅から選択される１種又は２種以上であるから、有機被覆層の熱分解温度まで昇温させたとき、より確実に酸素を供給することができ、且つ銀や銅からなる金属成分の比率を極めて高く保持することができ、複合ナノ金属ペーストと共に焼結させることができる。銀や銅は、高い熱伝導性、電気伝導性を有し、複合ナノ金属ペーストの焼結体に所望の電気的、熱的特性を付与することができる。前記酸素含有金属化合物が炭酸銀の場合、炭酸成分の酸素を有機被覆層の熱分解に利用し、且つ銀からなる金属成分を残存させることができ、炭素は、炭酸ガスとして放出することができる。銀は、高い熱伝導性、電気伝導性を有し、複合ナノ金属ペーストの焼結体に所望の電気的、熱的特性を付与することができる。銀同士は勿論のこと、銀と銅も良い相性を有し、好適な接合性を付与することができる。
炭酸銀は、数十ｎｍ程度の平均粒径を有する炭酸銀粒子として複合ナノ金属ペースト中に分散されることが好ましく、より具体的には、平均粒径が５０ｎｍ以下の炭酸銀粒子が酸素供給源として分散されていることが好ましい。【００２１】
本発明の第６の形態によれば、前記酸素供給源は、前記酸素含有金属化合物の周囲が前記複合ナノ金属粒子によって被覆され、前記熱分解温度域で酸素を供給する複合体を含むから、前記有機被覆層を高効率に熱分解することができる。前記複合体は、前記複合ナノ金属粒子を形成する有機被覆層の熱分解や前記複合ナノ金属粒子の離脱が開始され、前記複合ナノ金属粒子によって被覆されていた前記酸素含有金属化合物が前記有機被覆層の熱分解温度域で酸素を供給し、前記有機被覆層の熱分解がより高効率に行われる。同時に、前記酸素含有金属化合物に含まれる金属成分が残存するから、金属成分が好適な比率を有し、本発明の酸素供給源含有複合ナノ金属ペーストの焼結体は、高強度と高い電気伝導性が付与される。【００２２】
本発明の第７の形態によれば、第１〜第６のいずれかの形態の酸素供給源含有接合用複合ナノ金属ペーストを用いた接合方法において、前記有機被覆層の前記熱分解温度域以上の焼成温度まで加熱して焼成する接合工程中に、熱分解温度域内の温度となるタイミングで設定圧力を印加することによって、より強固で確実な接合状態を得る接合方法である。従って、前記複合ナノ金属粒子は、当該複合ナノ金属粒子の有機被覆層が熱分解して焼結するタイミングで加圧されるから、被接合体を好適な強度で接合することができる。
【図面の簡単な説明】
【００２３】
【図１】図１は、本発明に係る複合ナノ銀ペーストの熱分析を大気中と高純度窒素ガス中で行った熱解析スペクトルを示すグラフ図である。
【図２】図２は、本発明に係る炭酸銀の周囲を複合ナノ銀粒子が取り巻いた複合体構造の走査型電子顕微鏡（ＴＥＭ）像の写真図である。
【図３】図３は、本発明に係る酸素供給源として過酸化銀（Ａｇ２Ｏ２）を含む実施例（３Ａ）と酸化銀（Ａｇ２Ｏ）を含む比較例（３Ｂ）のＴＧ・ＤＴＡスペクトルを示すグラフ図である。
【図４】図３は、本発明に係る酸化銅添加ペーストの熱分析を示す図である。
【図５】図４は、本発明に係る酸素供給源となる金属粒子表面酸化状態が亜酸化銅となっていることを示すＸ線回折スペクトルのグラフ図である。
【図６】図６は、表２に示した本発明に係る接合用複合ナノ銀ペーストの接合強度を酸素供給源の酸素量（ｍａｓｓ％）に対してプロットしたグラフ図である。
【図７】図７は、本発明の比較例であり、表３の試料番号＃１０のように、表面酸化銅粉を過剰に添加したときのＴＧ・ＤＴＡを示すグラフ図である。
【発明を実施するための形態】
【００２４】
複合ナノ金属ペーストの大気中焼成過程での熱解析（ＴＧ/ＤＴＡ）データにおいて、粘度調整溶剤と粘性付与剤の蒸発、複合ナノ金属粒子の有機被覆層の熱分解過程による熱重量測定（ＴＧ）スペクトルの減少ステップ構造が順次現れる。このＴＧスペクトルに対応する示差熱分析（ＤＴＡ）スペクトルにおいて、蒸発による吸熱過程では負の値となるが、有機被覆層の熱分解過程では、酸化による発熱過程により正の値を示し、酸化量の大きさに比例してＤＴＡスペクトルに大きなピークを出現させる。
一方、非特許文献１に記載されるように、不活性ガス中焼成では、有機被覆層は酸化過程ではなく、熱エネルギーによる結合状態からの離脱過程であり、その過程は大気中焼成に比較して、高温領域までだらだらと続き、有機物が完全に離脱してしまう温度閾値は通常７０℃以上高温側に移動する。
したがって、酸化が好ましくない銅電極フレームを含む半導体接合工程などでは、不活性ガス中接合が通常行われる。しかしながら、接合ペーストに有機被覆ナノ金属ペーストを用いると、大気中熱処理工程より高い温度での処理が必要なだけでなく、有機被覆物の熱離脱過程で発生する活性反応基を有する離脱物は、電極材の表面で再反応・結合し、電極表面を汚すという問題も生じる。加圧接合を行う際は、短時間に多量の活性反応基を有する離脱物が発生するので一層問題となっていたことから、本発明が開発されるに到った。以下に、図面を用いて本発明の実施形態について詳述する。
【００２５】
本発明に係る複合ナノ金属粒子の有機被覆層を形成する有機物としては、カルボン酸基、アルコキシド、その他のアルコール誘導体、アミド基などを用いることが可能である。特に、カルボン酸、アルコキシド、その他のアルコール誘導体などは、比較的簡単に製造することが可能であり、且つ、アルコール溶媒と金属化合物を反応させる場合、アルコール自体が還元機能を有するので還元剤は不要であり、製造工程を簡単化できる。更に、カルボン酸、アルコキシド、その他のアルコール誘導体から前記有機被覆層が形成される場合、有機成分を熱分解したとき、炭酸ガス等に分解し、より完全に金属成分のみを残存させて焼結することが可能である。
【００２６】
図１は、本発明に係る複合ナノ銀ペーストの熱分析を大気中（１Ａ）と高純度窒素ガス中（１Ｂ）で行った熱解析スペクトルを示すグラフ図である。図１の（１Ａ）には、炭酸銀のヘキサノール中の反応で得られた複合ナノ銀粒子を用いたペーストに、炭酸銀の周囲を複合ナノ銀粒子が取り巻いた複合体構造の粒子を１０％含有させ、分散混練した酸素供給源を含む複合ナノ銀ペーストの熱解析スペクトル（ＴＧ−ＤＴＡ）を示した。測定された複合ナノ銀ペーストは、複合ナノ銀粒子と酸素供給源と共に、粘性付与剤と粘度調整剤を含んでいる。ここで、計測条件は、乾燥大気の供給が１００ｍＬ/分であり、昇温速度が５℃／分である。炭酸銀の周囲を複合ナノ銀粒子が取り巻いた前記複合体構造の透過型電子顕微鏡（ＴＥＭ）像を図２に示しており、その詳細は後述する。この複合体が酸素供給源として含有されている。ＴＧスペクトル（一点破線）及びＤＴＡスペクトル（実線）とも前述と同じ特性を示し、ＤＴＡスペクトルにおいて、Ｔ１で示した有機被覆層の分解温度域では、酸化による発熱過程により正の値の大きなピークを呈しており、有機被覆層が酸化分解されていることが認められる。また、ＤＴＡスペクトルにおけるＴ２で示した温度域のＴＧスペクトルでは、焼結が完了し、殆どが金属成分となって所定の質量比率（ｍａｓｓ％）の一定値となり、焼結温度は図中に示したように約２４７℃であることが分かる。更に、（１Ａ）と（１Ａ）のＴＧスペクトルにＴｒで示した温度は、粘度調整剤が蒸発した後、粘性付与剤が殆ど消失する温度を示しており、温度Ｔｒは、ＴＧスペクトルが変曲する位置にある。温度Ｔｒ以上では有機被覆層の熱分解が主としてＴＧスペクトルの減少を引き起こしている。
また、（１Ａ）のＴＧスペクトルにおいて、質量が約１２％減少しており、図１の（１Ａ）に示した複合ナノ銀ペーストは、金属成分以外の成分を約１２％含有していたことを示している。
【００２７】
図１の（１Ｂ）は、（１Ａ）における複合ナノ銀ペーストの熱分析を高純度窒素ガス中で行った熱解析スペクトルを示すグラフ図である。（１Ｂ）は、（１Ａ）示した熱解析で用いた同じペーストの熱解析スペクトル（ＴＧ−ＤＴＡ）であり、高純度窒素ガスを１００ｍＬ／分で供給し、昇温速度５℃／分の条件で計測している。しかしながら、酸素供給源を含まない従来の複合ナノ金属ペーストとは異なり、ＤＴＡスペクトルでは、有機被覆層の分解温度で同程度の発熱を示すピークを呈しており、有機被覆層を形成する有機物が酸化分解されている事実が認められる。即ち、高純度窒素ガス中にあっても、炭酸銀を含む前記複合体が酸素供給源となり、有機被覆層が酸化分解されている。ＴＧスペクトルにおいて、焼結終了を示すステップの閾温度は、大気中焼成過程での温度に近く、２４９℃と数度高い温度示すが、酸素供給源添化効果の有効性が確認される。前述のように、従来の複合ナノ金属ペーストでは、窒素雰囲気中の焼成において、酸素が供給されないため、有機物が完全に離脱してしまう温度閾値が大気中焼成に比較して大きく高温側に移動する場合が通常であった。しかし、本発明に係る酸素供給源含有複合ナノ金属ペーストは、窒素雰囲気中でも有機被覆層を大気中と同様に熱分解することができ、不活性ガス中や加圧焼成する場合に、酸化過程を経ているので発生する分解ガスは反応活性度が少なく、電極金属を汚す作用も低減させることができる。
さらに、酸素供給源添化効果のもう一つの好ましい効果は、加圧接合における焼成温度低下と接合強度の増大効果をもたらし、通常は３００℃焼成であるのが、上記ペーストでは２５０℃焼成が可能となり、４０ＭＰａ加圧条件下での接合強度は、接合面積１０ｍｍφの銅金属試験片に対して３５０℃焼成と同程度の４０ＭＰａとの好ましい結果が得られている。
【００２８】
図２は、本発明に係る炭酸銀の周囲を複合ナノ銀粒子が取り巻いた複合体構造の透過型電子顕微鏡（ＴＥＭ）像の写真図である。図１の説明で述べたように、炭酸銀結晶又はその集合体の周囲を複合ナノ銀粒子が被覆した複合体は、酸素供給源として用いられる。ＴＥＭ像において、金属核の周囲に有機被覆層が形成された複合ナノ銀粒子が炭酸銀の凝集体を取り巻き、炭酸銀結晶又はその集合体を複合ナノ銀粒子が被覆していることが観察されている。この複合ナノ銀粒子被覆炭酸銀を単に複合体と称しており、前述のように、この複合体は炭酸銀であり、従って酸化銀と同等の酸素供給源としての機能を有している。
【００２９】
【表１】
0005410643.tif 000002
【００３０】
表１には、酸素供給源となり得る酸素含有金属化合物の酸素発生温度領域を示した。酸素含有金属化合物である金属酸化物、酸素含有金属塩、複合ナノ銀粒子被覆酸素含有金属化合物（単に、「複合体」とも称する）、および表面酸化金属粒子の酸素放出をする温度域が、ナノ粒子被覆層の熱分解過程では重要となる。表１には、各酸素供給源が酸素を供給可能な酸素供給温度域を、「ガス中焼成」と「アルコール共存下ペーストの不活性ガス中焼成」の条件下で示している。「ガス中焼成」とは、各酸素供給源を大気中又は不活性ガス中で焼成したものであり、「アルコール共存下ペーストの不活性ガス中焼成」とは、粘度調整剤等に用いられるアルコールの存在下における酸素供給温度域を示している。
【００３１】
表１に示すように、金属酸化物は大気中ではやや高温側で酸素放出が見られるが、ペースト中に含まれる粘度調整溶剤などアルコール存在下では、低温側に変わり、共存する物質の還元効果等により酸素を放出する酸素供給温度域が変化することが分かる。よって、複合ナノ金属ペースト中で有機被覆層の熱分解温度域で好適に酸素を放出するかどうかは、ペースト中における酸素供給温度を調べることが好ましい。
また、酸素含有金属化合物の例として取り上げる炭酸銀では、酸素放出は炭酸ガス放出に続いて起こり、それは酸化銀Ａｇ２Ｏとなるので実質的には金属酸化物と同じ機能を呈すると思料される。しかしながら、後述するように、酸化銀Ａｇ２Ｏを酸素供給源として含有した場合、ＴＧ・ＤＴＡスペクトルにおいて熱分解温度域以上で酸化による発熱と考えられる結果が得られている。即ち、熱分解温度域で酸素を放出し得る全ての酸素含有金属化合物が常に酸素供給源となるものではなく、ペースト組成や焼成条件等に応じて、特定の酸素含有金属化合物を選択することが好ましい。
複合ナノ銀粒子被覆酸素含有金属化合物（複合体）の例として、図２に示したように、炭酸銀結晶の周囲を複合銀ナノ粒子が取り囲んだ構造体がナノ粒子反応の中間生成物として得られるが、この粒子の熱分解する温度領域は、丁度ペーストに用いる複合ナノ金属粒子と同じになるので、複合ナノ金属粒子が熱分解をする過程で被覆が分解する温度域で同時に、また直ちに酸素を放出し、酸素供給源となり得る可能性があることが分かる。
表面酸化金属粒子の例として、亜酸化銅Ｃｕ２Ｏが形成された銅粒子を例にとると、２５０℃より高い温度域ではむしろ酸素吸着源となり、酸化域となるが、２００℃までの温度領域では亜酸化銅の結合酸素は徐々に熱離脱し、広い温度域で酸素供給源となり得る可能性があることが分かる。
【００３２】
図３は、本発明に係る酸素供給源として過酸化銀（Ａｇ２Ｏ２）を含む実施例（３Ａ）と酸化銀（Ａｇ２Ｏ）を含む比較例（３Ｂ）のＴＧ・ＤＴＡスペクトルを示すグラフ図である。（３Ａ）に示す実施例では、複合ナノ銀粒子と共に、酸素供給源として過酸化銀（Ａｇ２Ｏ２）が粘度付与剤及び粘度調整溶剤と含有されている。（３Ａ）のＤＴＡスペクトル（細線）では、粘度付与剤及び粘度調整溶剤が消失する１５０℃付近まで緩やかにＤＴＡの値が増大しており、発熱反応が比較的顕著でないことを示している。一方、（３Ｂ）の比較例で酸化銀（Ａｇ２Ｏ）を含む場合には、Ｔｓで示したピークが有り、粘度付与剤と粘度調整溶剤が殆ど消失する前に、酸化銀（Ａｇ２Ｏ）が酸素を放出し、酸化による発熱ピークが見られている。よって、図３に示した実施例の結果では、過酸化銀（Ａｇ２Ｏ２）が酸素供給源として好ましく、酸化銀（Ａｇ２Ｏ）が酸素供給源として適当でないことを示している。
【００３３】
図４は、本発明に係る酸素供給源として亜酸化銅粒子を含有する酸素供給源含有複合ナノ金属ペーストの熱解析スペクトルを示すグラフ図である。酸素供給源添加前の複合ナノ銀ペースト１００ｍａｓｓ％に対して、図４の（４Ａ）及び（４Ｂ）には、亜酸化銅粒子を１０ｍａｓｓ％添化して調整した複合ナノ銀ペーストの不活性ガス（窒素ガス）中における熱分解例を提示する。（４Ａ）のＤＴＡスペクトルは、前記有機被覆層の酸化過程を示す大きなピーク（Ｔ１）となるが、ピークは緩慢であり酸素供給が広い温度域で起こっていることが認められる。（４Ａ）のＴＧスペクトル、ＤＴＡスペクトル及び（４Ｂ）のΔＴＧから見積もられるピーク温度Ｔ１は、約２５６℃で比較的低温であり、酸素供給源の効果によるものと思料される。即ち、（４Ｂ）には、示すＴＧスペクトル（破線）と共に、ΔＴＧを示しており、焼結が完了したＴ２の温度は、ΔＴＧが略ゼロとなる温度と一致している。
【００３４】
図５は、本発明に係る酸素供給源となる金属粒子表面酸化状態が亜酸化銅となっていることを示すＸ線回折スペクトルのグラフ図である。図５のＸ線回折において、銅粒子の表面に亜酸化銅Ｃｕ２Ｏが形成され、表面酸化金属粒子を構成している。このように金属粒子の表面に金属酸化物が形成される表面酸化金属粒子を酸素供給源として用いることが可能である。表１に示す酸素含有銅フィラーは、表面酸化金属粒子からなり、本発明に係る酸素供給源含有複合ナノ金属ペーストの酸素供給源として機能する。表１に示すように、不活性ガス中の焼成では、５０℃〜２００℃、アルコール共存下の焼成では、１２０℃〜２８０℃で酸素を供給できることが分かっている。
【００３５】
【表２】
0005410643.tif 000003
【００３６】
表２は、本発明に係る表面酸化層を有する銅フィラー含有量が異なる複合ナノ金属ペーストを用いて、５ｍｍφ×１０ｍｍφの試料片を大気中３分間加熱しながら加圧接合し、同様に、せん断強度により接合強度を測定したものである。加圧焼成における荷重は４０ＭＰａであり、焼成温度は３００℃である。銅フィラーの平均粒径は１．５μｍであり、銅フィラー含有複合ナノ金属ペーストにおける銅フィラーの含有量を０ｍａｓｓ％から７５ｍａｓｓ％まで増大させている。即ち、試料番号＃３１、３２は比較例であり、試料番号＃３３〜３５が本発明の実施例である。各試料では、複合ナノ銀粒子と銅フィラーを合わせた質量比がペースト１００ｍａｓｓ％に対して、９０ｍａｓｓ％含有されている。
表面酸化層を有する銅フィラ―の分析データでは、表面に形成された金属酸化物の含有酸素量が約０．３ｍａｓｓ％であることが分かっている。表面酸化層は、酸素の表面吸着常態を示すものではなく、表面に亜酸化銅等の酸化層が形成されたものを示す。加圧接合では、酸素供給はたたれるので、複合ナノ金属ペースト（単に「ペースト」とも称する）の加圧接合強度を指標として酸素供給源になるかどうかを評価することができる。表２において、酸化量（ｍａｓｓ％）は、銅フィラーの含有酸素量が約０．３ｍａｓｓ％であるから、銅フィラーの含有量に０．００３を乗じた値である。よって、ペーストにおける銅フィラーの含有量の増加に伴って供給できる酸素量が増加する。
酸素量の低いペーストでは接合強度が非添加のペーストより弱く、酸素供給量が０．１３５ｍａｓｓ％以上で強度の増大を示すことから、金属フィラーの保有酸素も酸素供給源として機能することが分かった。銅粉（銅フィラーとも称している）の酸素含有量が好適な場合、接合強度は７０ＭＰａ以上となり、最適な場合は、８０ＭＰａ以上となっている。尚、酸素含有量が０．２２５ｍａｓｓ％以上となると、ペーストにおける銅フィラーの含有量が多すぎ、バインダー材となる複合ナノ銀粒子の含有量が減るため、接合強度が減少している。試料番号＃３３〜３５では、複合ナノ銀粒子が、それぞれ、全ペースト質量に４５ｍａｓｓ％、３０ｍａｓｓ％、１５ｍａｓｓ％含まれている。よって、複合ナノ銀粒子を１００ｍａｓｓ％としたとき、酸素量の質量比（ｍａｓｓ％）は、試料番号＃３３〜３５において、０．３ｍａｓｓ％、０．６ｍａｓｓ％、１．５ｍａｓｓ％となる。即ち、表２の結果では、少なくとも約０．３〜２ｍａｓｓ％程度の範囲で接合強度の増加が見られる。
【００３７】
【表３】
0005410643.tif 000004
【００３８】
表２は、酸素供給源として炭酸銀：Ａｇ２Ｏ３を添加した接合用複合ナノ銀ペーストを用いて接合された被接合材の接合強度を測定した値を示している。試料番号＃１は比較例であり、酸素供給源を添加していない。試料番号＃２〜７は、本発明の実施例であり、酸素供給源として炭酸銀を添加した接合用複合ナノ銀ペーストによる接合強度の測定結果である。複合ナノ銀ペーストは、全質量を１００ｍａｓｓ％としたとき、ヘキサノール由来の有機被覆層が銀核の周りに形成された複合ナノ銀粒子を３０ｍａｓｓ％、銀フィラーを６０ｍａｓｓ、粘性付与剤としてイソボルニルシクロヘキサノール（テルソルブＭＴＰＨ：日本テルペン化学（株）製）を５ｍａｓｓ％、粘度調整溶剤としてオクタノールを５ｍａｓｓ％含有している。更に、酸素供給源である炭酸銀を接合用複合ナノ銀ペースト１００ｍａｓｓ％に対し、試料番号＃２〜６は、それぞれ、炭酸銀を０．０３ｍａｓｓ％、０．６６ｍａｓｓ％、１．１ｍａｓｓ％、１．９ｍａｓｓ％、３．４ｍａｓｓ％含んでいる。更に、表２には、酸素供給源に含まれる酸素量の質量比率（ｍａｓｓ％）（以下、単に「酸素量（ｍａｓｓ％）」と称する）を、添加前の接合用複合ナノ銀ペースト１００ｍａｓｓ％に対して示している。酸素量（ｍａｓｓ％）は、酸素供給源である炭酸銀から放出可能な酸素の最大質量比を示しており、実際に放出される酸素量（ｍａｓｓ％）を示すものではない。しかしながら、放出される酸素量（ｍａｓｓ％）は、炭酸銀の含有質量比率に依存するものと思料され、試料番号＃２〜６の従に放出される酸素の量が増大することが考えられる。また、有効温度域は酸素供給源がペースト中で酸素を供給可能な温度範囲である。
表２に示すように、試料番号＃２〜４では、比較例の試料番号＃１に対し、炭酸銀含有量の増加に伴って、接合強度が増加している。接合強度の測定は、前述と試験と同様に、接合面積が５ｍｍφに相当する試験片に塗布し、被接合体としている。この被接合体を４０ＭＰａで加圧し、３分間２５０℃、３００℃又は３５０℃で加熱している。いずれの接合温度に対しても、炭酸銀の添加に伴う接合強度増加が見られる。更に、試料番号＃７は、試料番号＃５の試料を同一の試料片を用いて、無加圧で３分間２５０℃と３００℃で加熱接合したものである。無加圧においても、比較例の試料番号＃１に対して接合強度が増大しており、酸素供給源の効果があることが分かる。
【００３９】
図６は、表２に示した本発明に係る接合用複合ナノ銀ペーストの接合強度を酸素供給源の酸素量（ｍａｓｓ％）に対してプロットしたグラフ図である。いずれの焼成温度においても、酸素量(ｍａｓｓ％)が増加すると、接合強度が増加する傾向にある。しかしながら、試料番号＃６において酸素量(ｍａｓｓ％)が約０．５４ｍａｓｓ％になると、最も酸素量(ｍａｓｓ％)が少ない試料番号＃２の接合強度に近づいていく。これは、供給される酸素が過剰になっているものと思料される。図６のグラフに示したように、接合強度が減少し始めると、その傾きは９０〜１２０ＭＰａ／ｍａｓｓ％であり、最も緩やかに減少する焼成温度２５０℃の場合では、あと約０．３ｍａｓｓ％の増加で炭酸銀を添加しないものと同程度の接合強度になる。複合ナノ銀粒子１００ｍａｓｓ％に対し、試料番号＃２〜６の試料の酸素量(ｍａｓｓ％)は約０．０１６ｍａｓｓ％〜１．８ｍａｓｓ％程度となる。炭酸銀は、少量の添加で急激な接合強度増加を示しており、酸素供給源の酸素量(ｍａｓｓ％)は、複合ナノ銀粒子１００ｍａｓｓ％に対して０．０１ｍａｓｓ％〜２ｍａｓｓ％程度が好ましいものと思料される。
尚、炭酸銀や過酸化銀等の酸素含有化合物を酸素供給源として含む場合、銀粒子からなる銀フィラーを含有させても良く、焼結体が銀成分からなり、好適な接合強度や電気伝導性を付与することができる。
【００４０】
【表４】
0005410643.tif 000005
【００４１】
表４は、表面を積極的に酸化することにより、亜酸化銅からなる表面酸化層が形成された表面酸化銅粉の添加量（ｍａｓｓ％）を、酸素供給源添加前の接合用複合ナノ銀ペースト１００ｍａｓｓ％に対して添加した試料の接合強度を示している。表面酸化銅粉を含まない複合ナノ銀ペーストの全質量を１００ｍａｓｓ％としたとき、ヘキサノール由来の有機被覆層が銀核の周りに形成された複合ナノ銀粒子を３０ｍａｓｓ％、銅フィラーを６０ｍａｓｓ、粘性付与剤としてイソボルニルシクロヘキサノール（テルソルブＭＴＰＨ：日本テルペン化学（株）製）を５ｍａｓｓ％、粘度調整溶剤としてオクタノールを５ｍａｓｓ％含有している。接合強度の測定方法は表２と同じである。表３に示した比較例である試料番号＃１に対して、試料番号＃８〜１０では好適な接合強度を有している。しかしながら、試料番号＃１１で、表面酸化銅粉の添加量が２０ｍａｓｓ％になると、接合強度が表３の試料番号＃１に対して低下している。
尚、ペースト中における表面酸化銅粉の分散性を向上させることにより、表面酸化銅粉の添加量が２０ｍａｓｓ％であっても、接合強度を増加させる可能性がある。
【００４２】
図７は、本発明の比較例であり、表３の試料番号＃１０のように、表面酸化銅粉を過剰に添加したときのＴＧ・ＤＴＡを示すグラフ図である。細線がＤＴＡ（μＶ）の値を示し、太線がＴＧ（％）の値を示している。即ち、酸化供給源が過剰に添加されると、ＴＧ（％）が増加するという異常な結果を示し、ＤＴＡ（μＶ）も正の値を示し、発熱していることを示している。これは、過剰な酸素により焼成後に高温側で銅が酸化されていることを示しているものと思料される。
よって、表４から複合ナノ銀粒子１００ｍａｓｓ％に対し、酸素供給源の酸素量(ｍａｓｓ％)は、約０．０２ｍａｓｓ％〜０．１ｍａｓｓ％程度であることを示している。
【００４３】
【表５】
0005410643.tif 000006
【００４４】
表５は、本発明の実施例である試料番号＃１３と比較例である＃１１、１２の接合強度の測定結果を示しており、酸素供給源として過酸化銀を含んでいる。酸素供給源を含まない複合ナノ銀ペーストの全質量を１００ｍａｓｓ％としたとき、ヘキサノール由来の有機被覆層が銀核の周りに形成された複合ナノ銀粒子を３０ｍａｓｓ％、銀フィラーを６０ｍａｓｓ、粘性付与剤としてイソボルニルシクロヘキサノール（テルソルブＭＴＰＨ：日本テルペン化学（株）製）を５ｍａｓｓ％、粘度調整溶剤としてオクタノールを５ｍａｓｓ％含有している。試料番号＃１２の酸化銀、試料番号＃１３の過酸化銀とも大気中熱分解温度は４００℃以上であるが、アルコール中では１１０℃〜１４０℃で還元される。アルコール溶剤を含むペースト中では、試料番号＃１２（比較例）の酸化銀は１１０℃、試料番号＃１３（実施例）の過酸化銀は１２２〜１７０℃で酸素放出があり、図示していないＤＴＡスペクトルは酸素放出による負方向の変化を示すが、酸化銀ではその温度域はナノ粒子の被覆離脱温度域より低く、被覆の酸化分解反応に寄与しない。しかしながら、試料番号＃１３の過酸化銀では酸素放出は２度あり、接合強度を調べる限り低温での強度が上がることから、酸素供給源として有効である。表５に示すように、試料番号＃１３（実施例）の過酸化銀は、酸素供給源として機能しており、試料番号＃１１の比較例に比べて、明確な接合強度の増加が見られる。即ち、金属酸化物の酸素放出時の温度域が、被覆の外れる温度域にある必要がある。
【００４５】
【表６】
0005410643.tif 000007
【００４６】
表６は、本発明に係る酸素供給源含有複合ナノ銀ペーストを用いた加圧接合において、加圧タイミング温度を変化させて接合強度を測定した結果を示している。用いられた酸素供給源含有複合ナノ銀ペーストは、試料番号＃５であり、複合ナノ銀粒子と数十ナノ粒子径の炭酸銀微粒子を酸素供給源として含有し、同様に粘性付与剤と粘度調整溶剤が添加されている。接合用試料片は、試料片径５ｍｍφ２ｍｍｔと１０ｍｍφ５ｍｍｔの無酸素銅試験片である。複合ナノ銀ペーストにおける有機被覆層の熱分解温度域を１６０〜２８０℃とし、この熱分解温度域内で加圧を開始している。熱分解温度域では、粘性付与剤と粘度調整溶剤が殆ど消失し、酸素供給源から供給される酸素によって有機被覆層が熱分解され、銀ナノ粒子の融解・焼結が進行する。各加圧タイミング温度は１８０℃、２２５℃、２５０℃である。また、焼成温度は３００℃であり、３０秒間一定昇温速度で３００℃まで加熱している。よって、３００℃に到達するまでに、加圧のタイミングを種々変化させていることになる。試料番号＃２１〜２３の加圧圧力が５ＭＰａであり、試料番号＃２４〜２６の加圧圧力が１０ＭＰａであり、試料番号＃２７〜２９の加圧圧力が２０ＭＰａである。各圧力で、加圧温度を１８０℃、２２５℃、２５０℃と変えて接合強度を測定している。加圧圧力が５ＭＰａの場合、加圧のタイミングが１８０℃の低温側での接合強度が強く、加圧圧力が１０ＭＰａの場合、加圧のタイミングが２２５℃の中温での接合強度が強く、加圧圧力が２０ＭＰａの場合も、加圧のタイミングが２２５℃の中温での接合強度が強い。
前述の加圧接合の場合、４０ＭＰａと比較的大きな値で加圧を行っていたが、熱分解温度域内で加圧することにより、２０ＭＰａ以下の比較的小さな値の加圧で、加圧のタイミングを選択することにより比較的良い接合強度が得られている。特に、熱分解温度域で酸素供給源から熱分解に寄与する酸素が放出されることから、高効率に有機被覆層の熱分解と加圧による焼結を行うことができる。
【００４７】
尚、本発明に係る酸素供給源含有複合ナノ銀ペーストを用いた加圧接合において、加圧温度は、熱分解温度域より低温側でも接合が可能であるが、熱分解温度域で加圧されていることがより好ましい。加熱温度が熱分解温度域の近傍であれば、高温側でも接合が可能である。また、表６では、加圧の値（加圧圧力）を５ＭＰａ、１０ＭＰａ、２０ＭＰａと略一定に保持しているが、ペースト粘度が小さい際には、ペーストが加圧により押し出されることを避け、熱分解温度域で好適な加圧となるよう、加圧の値を最初は小さく徐々に増加させていっても良い。
また、表６に示した実施例では、熱分解温度域の３点（加圧温度：１８０℃、２２５℃、２５０℃）のみで加圧を行っている。しかしながら、熱分解温度域内において、設定圧力での加圧を開始する又は設定圧力に到達すれば、接合強度を増加させることが可能である。また、熱分解温度域の高温側で設定圧力を印加しても接合強度を増加させることが可能である。
【産業上の利用可能性】
【００４８】
本発明によれば、複合ナノ金属ペーストが酸素供給源を含有するから、接合や不活性ガス中などの焼成において、複合ナノ金属粒子の有機被覆層をより高効率に熱分解して除去することができ、複合ナノ金属ペーストを焼成した焼成体の接合強度や電気伝導性を向上させることができる。酸素供給源含有複合ナノ金属ペーストは、短時間に比較的低温で焼成することができ、高強度と高い電気伝導性と共に、良好な熱伝導度を付与することができ、パワー半導体等の接合材料として用いることができる。
【要約】
本発明は、焼成による接合や不活性ガス中の焼成などにおいて、複合ナノ金属粒子の有機被覆層をより高効率に熱分解して除去し、複合ナノ金属ペーストの接合強度や電気伝導度を向上させることを目的とする。
本発明は、サブミクロン以下の銀核の周囲に有機被覆層を形成した複合ナノ金属粒子と、前記有機被覆層が熱分解する熱分解温度域で前記熱分解に寄与する酸素を供給する酸素供給源とを少なくとも含み、前記酸素供給源が酸素含有金属化合物からなり、前記酸素供給源に含まれる酸素成分の質量が前記複合ナノ金属粒子１００ｍａｓｓ％に対して０．０１ｍａｓｓ％〜２ｍａｓｓ％の範囲にある酸素供給源含有複合ナノ金属ペースト及びこれを用いた接合方法である。【図１】
0005410643.tif 000008
【図３】
0005410643.tif 000009
【図４】
0005410643.tif 000010
【図５】
0005410643.tif 000011
【図６】
0005410643.tif 000012
【図７】
0005410643.tif 000013
【図２】
0005410643.tif 000014